(57)【要約】【課題】耐擦性及び画質に優れ、着弾位置ずれが少なく、ＯＤ値の高い記録物を得ることができ、耐目詰まり性、吐出安定性にも優れるインクジェット記録方法及び記録装置を提供することを目的とする。【解決手段】記録媒体を加熱する加熱工程と、該加熱工程で加熱された前記記録媒体へ、水と、溶剤と、樹脂粒子と、を含む水系インク組成物をノズルから吐出して付着させるインク付着工程と、を備え、該インク付着工程において、前記記録媒体の表面温度に対する前記ノズルの温度の温度差が−４〜８℃であり、前記樹脂粒子が、前記水系インク組成物に含む前記溶剤の組成へ前記樹脂粒子を樹脂固形分０．５質量％で含む混合液としたときに、波長４００ｎｍの吸光度の低下率が、４０℃、１時間で１５％以下であり、８０℃、１時間で１０％以上である樹脂からなる樹脂粒子を含む、インクジェット記録方法。【選択図】なし【特許請求の範囲】
【請求項１】
記録媒体を加熱する加熱工程と、
前記加熱工程で加熱された前記記録媒体へ、水と、溶剤と、樹脂粒子と、を含む水系インク組成物をノズルから吐出して付着させるインク付着工程と、を備え、
インク付着工程において、記録媒体の表面温度に対するノズルの温度の温度差が−４〜８℃であり、
前記樹脂粒子が、前記水系インク組成物に含む溶剤の組成へ樹脂粒子を樹脂固形分０．５質量％で含む混合液としたときに、波長４００ｎｍの吸光度の低下率が、４０℃、１時間で１５％以下であり、８０℃、１時間で１０％以上である樹脂からなる樹脂粒子を含む、
インクジェット記録方法。
【請求項２】
前記記録媒体の表面温度に対する前記ノズルの温度の温度差が−４〜−１℃である、
請求項１に記載のインクジェット記録方法。
【請求項３】
前記溶剤が、ポリオール類、アルカンジオール類、グリコールエーテル類、及び含窒素溶剤からなる群より選ばれる１種以上を含む、
請求項１又は２に記載のインクジェット記録方法。
【請求項４】
前記樹脂粒子が、（メタ）アクリル系樹脂からなる樹脂粒子を含む、
請求項１〜３のいずれか１項に記載のインクジェット記録方法。
【請求項５】
前記樹脂粒子が、（メタ）アクリル−ビニル共重合樹脂を含み、
該（メタ）アクリル−ビニル共重合樹脂のビニルモノマーの構成率が２０〜６５質量％である、
請求項４に記載のインクジェット記録方法。
【請求項６】
前記樹脂粒子の平均粒径が、１５０〜３００ｎｍである、
請求項１〜５のいずれか１項に記載のインクジェット記録方法。
【請求項７】
前記樹脂のガラス転移点が、６０〜１００℃である、
請求項１〜６のいずれか１項に記載のインクジェット記録方法。
【請求項８】
前記ノズルのノズル面と前記記録媒体の表面との距離が、０．５〜３ｍｍである、
請求項１〜７のいずれか１項に記載のインクジェット記録方法。
【請求項９】
前記インク付着工程における前記記録媒体の前記表面温度が、３０℃以上である、
請求項１〜８のいずれか１項に記載のインクジェット記録方法。
【請求項１０】
インク付着工程において、前記記録媒体のインク組成物を付着した領域に風を送る送風工程を備える、
請求項１〜９のいずれか１項に記載のインクジェット記録方法。
【請求項１１】
前記記録媒体の表面における前記風の風速が、０．５ｍ／Ｓｅｃ以上である、
請求項１０に記載のインクジェット記録方法。
【請求項１２】
前記風の温度が３０℃以下である、
請求項１０又は１１に記載のインクジェット記録方法。
【請求項１３】
前記水系インク組成物が、有機溶剤の全体（１００質量％）に対して樹脂溶解性溶剤が５０〜８０質量％である、
請求項１〜１２のいずれか１項に記載のインクジェット記録方法。
【請求項１４】
前記水系インク組成物が、標準沸点２８０℃以上のポリオール類である有機溶剤の含有量が０．５質量％以下である、
請求項１〜１３のいずれか１項に記載のインクジェット記録方法。
【請求項１５】
請求項１〜１４のいずれか１項に記載のインクジェット記録方法により記録を行うインクジェット記録装置であって、
記録媒体を加熱する加熱手段と、
前記記録媒体へ水系インク組成物を吐出するノズルと、を有する、
インクジェット記録装置。
【発明の詳細な説明】
【技術分野】
【０００１】
本発明は、インクジェット記録方法及び記録装置に関する。
【背景技術】
【０００２】
インクジェット記録方法は、比較的単純な装置で、高精細な画像の記録が可能であり、各方面で急速な発展を遂げている。その中で、耐擦性及び目詰まり性のバランスついて種々の検討がなされている。例えば、特許文献１には、耐擦性に優れ、かつ、短期及び長期の目詰まりを抑制して吐出安定性が向上したインク組成物を提供することを目的として、色材と水とポリマー粒子とを含むインク組成物であって、ポリマー粒子はコアポリマーとシェルポリマーとを有するコア−シェル構造を有し、コアポリマーのガラス転移温度は６０℃未満であり、シェルポリマーのガラス転移温度は６０℃以上であり、ポリマー粒子の酸価は５０ｍｇＫＯＨ/ｇ以上であり、シェルポリマーは構成単位として芳香族モノマーを含む、インク組成物が開示されている。
【先行技術文献】
【特許文献】
【０００３】
【特許文献１】特開２０１５−１６８８０５号公報
【発明の概要】
【発明が解決しようとする課題】
【０００４】
しかしながら、インク付着工程時において付着したインクをより早期に乾燥させることにより更なる画質の向上を図ろうとした場合、加熱手段により記録媒体をさらに加熱することが要求されるため、さらに優れた耐目詰まり特性を維持することが求められていた。
【０００５】
本発明は、上記問題点に鑑みてなされたものであり、画質、耐目詰まり性に優れ、着弾位置ずれが少なく、耐擦性にも優れるインクジェット記録方法及び記録装置を提供することを目的とする。
【課題を解決するための手段】
【０００６】
本発明者らは、上記課題を解決するために鋭意検討した。その結果、記録媒体の表面温度とノズルの温度との温度差を調整しかつ、所定のインク組成物を用いることにより上記課題を解決できることを見出して、本発明を完成させた。
【０００７】
第１の本発明のインクジェット記録方法は、記録媒体を加熱する加熱工程と、該加熱工程で加熱された前記記録媒体へ、水と、溶剤と、樹脂粒子と、を含む水系インク組成物をノズルから吐出して付着させるインク付着工程と、を備え、該インク付着工程において、前記記録媒体の表面温度に対する前記ノズルの温度の温度差が−４〜８℃であり、前記樹脂粒子が、前記水系インク組成物に含む前記溶剤の組成へ前記樹脂粒子を樹脂固形分０．５質量％で含む混合液としたときに、波長４００ｎｍの吸光度の低下率が、４０℃、１時間で１５％以下であり、８０℃、１時間で１０％以上である樹脂からなる樹脂粒子を含むというものである。これにより、画質と耐目詰まり性の両立が可能となり、かつ、記録装置の設計面からも好ましいものにすることができる。また、着弾位置ずれが抑制され、得られる記録物の耐擦性が優れるものとすることができる。さらにはＯＤ値も優れたものとすることが可能となる。
また、第２の本発明のインクジェット記録方法は、記録媒体を加熱する加熱工程と、該加熱工程で加熱された前記記録媒体へ、水と、溶剤と、樹脂粒子と、を含む水系インク組成物をノズルから吐出して付着させるインク付着工程と、を備え、該インク付着工程において、前記記録媒体の表面温度に対する前記ノズルの温度の温度差が−４〜８℃であり、前記樹脂粒子が、２−ピロリドンとプロピレングリコールからなりこれらの質量比が７：３である溶剤組成へ前記樹脂粒子を樹脂固形分０．５質量％で含む混合液としたときに、波長４００ｎｍの吸光度の低下率が、４０℃、１時間で１５％以下であり、８０℃、１時間で１０％以上である樹脂からなる樹脂粒子を含むというものである。これにより、画質と耐目詰まり性の両立が可能となり、かつ、記録装置の設計面からも好ましいものにすることができる。また、着弾位置ずれが抑制され、得られる記録物の耐擦性が優れたものとできる。さらにはＯＤ値も優れたものとすることが可能となる。
さらに、本発明のインクジェット記録方法は、上記の第１または第２の本発明のインクジェット記録方法に、さらに請求項に記載する各構成を備えるものとしてもよく、好ましい。
【図面の簡単な説明】
【０００８】
【図１】本実施形態に係る記録装置の構成を示す概略断面図である。
【図２】インク付着工程における記録装置の部分側面図であって、（ａ）はキャリッジが配置されていない態様を示し、（ｂ）はキャリッジが配置されている態様を示す。
【発明を実施するための形態】
【０００９】
以下、必要に応じて図面を参照しつつ、本発明の実施の形態（以下、「本実施形態」という。）について詳細に説明するが、本発明はこれに限定されるものではなく、その要旨を逸脱しない範囲で様々な変形が可能である。なお、図面中、同一要素には同一符号を付すこととし、重複する説明は省略する。また、上下左右などの位置関係は、特に断らない限り、図面に示す位置関係に基づくものとする。さらに、図面の寸法比率は図示の比率に限られるものではない。なお、本明細書において「（メタ）アクリレート」とは、アクリレート及びそれに対応するメタクリレートの両方を意味する。
【００１０】
〔インクジェット記録方法〕
本実施形態のインクジェット記録方法は、記録媒体を加熱する加熱工程と、該加熱工程で加熱された前記記録媒体へ、水と、溶剤と、樹脂粒子と、を含む水系インク組成物をノズルから吐出して付着させるインク付着工程と、を備え、該インク付着工程において、前記記録媒体の表面温度に対する前記ノズルの温度の温度差が−４〜８℃であり、前記樹脂粒子が、前記水系インク組成物に含む前記溶剤の組成へ前記樹脂粒子を樹脂固形分０．５質量％で含む混合液としたときに、波長４００ｎｍの吸光度の低下率が、４０℃、１時間で１５％以下であり、８０℃、１時間で１０％以上である樹脂からなる樹脂粒子を含む。
【００１１】
〔加熱工程〕
加熱工程は、記録媒体を加熱する工程である。加熱方法は、特に制限されないが、例えば、記録媒体に接触する記録媒体支持部などの部材から熱を記録媒体へ伝導させる伝導式、記録媒体へファンなどの送風手段により熱を有する風を送る送風式、ＩＲなどの熱を生成する放射線を記録媒体へ照射する放射式などの何れか１種以上を用いることが好ましい。加熱工程により加熱され常温より高い温度になっている記録媒体へインク組成物付着工程が行われることが、画質などが優れる点で好ましい。加熱工程は、インク組成物の付着の前や付着と並行して行うことが好ましい。
伝導式として、例えば、プラテンヒーター又はプレヒーターにより行なうことができる。後述するインク付着工程における記録媒体の表面温度は、好ましくは３０℃以上であり、より好ましくは３２℃以上であり、さらに好ましくは３５℃以上である。また、後述するインク付着工程における記録媒体の表面温度は、好ましくは４６℃以下であり、より好ましくは４０℃以下であり、さらに好ましくは３８℃以下である。記録媒体を加熱することにより、ノズル内で樹脂が固着すること等に起因する目詰まりが抑制され、また、続くインク付着工程により記録媒体上に着弾したインクが乾燥しやすいため、得られる記録物の画質がより向上する傾向にある。特に、表面温度が３０℃以上であることにより、記録媒体、特に塩化ビニルのような非吸収性記録媒体上のインク組成物のドットの埋まり性がより向上し、画質がより向上する傾向にある。また、表面温度が４６℃以下であることにより、インクジェットヘッド（ノズル）の加熱が抑制されるため、耐目詰まり性がより向上する傾向にある。
【００１２】
（記録媒体）
本実施形態のインクジェット記録方法において用いる記録媒体としては、特に限定されないが、例えば、吸収性記録媒体、非吸収性記録媒体、又は低吸収性記録媒体が挙げられる。このなかでも、低吸収性記録媒体又は非吸収性記録媒体を用いることが好ましく、非吸収性記録媒体を用いることがより好ましい。非吸収性記録媒体又は低吸収性記録媒体は、低吸収、さらには非吸収であるほど水系インク組成物のはじきによる埋まり性が低下しやすい。そこで、そのような記録媒体に対して、本実施形態に係るインクジェット記録方法を用いることが有利となる。
【００１３】
ここで、「低吸収性記録媒体」または「非吸収性記録媒体」は、ブリストー（Ｂｒｉｓｔｏｗ）法において接触開始から３０ｍｓｅｃまでの水吸収量が１０ｍＬ／ｍ2以下である記録媒体をいう。このブリストー法は、短時間での液体吸収量の測定方法として最も普及している方法であり、日本紙パルプ技術協会（ＪＡＰＡＮ  ＴＡＰＰＩ）でも採用されている。試験方法の詳細は「ＪＡＰＡＮ  ＴＡＰＰＩ紙パルプ試験方法２０００年版」の規格Ｎｏ．５１「紙及び板紙−液体吸収性試験方法−ブリストー法」に述べられている。
【００１４】
また、非吸収性記録媒体又は低吸収性記録媒体は、記録面の水に対する濡れ性によっても分類することができる。例えば、記録媒体の記録面に０．５μＬの水滴を滴下し、接触角の低下率（着弾後０．５ミリ秒における接触角と５秒における接触角の比較）を測定することによって記録媒体を特徴付けることができる。より具体的には、記録媒体の性質として、「非吸収性記録媒体」の非吸収性は上記の低下率が１％未満のことを指し、「低吸収性記録媒体」の低吸収性は上記の低下率が１％以上５％未満のことを指す。また、吸収性とは上記の低下率が５％以上のことを指す。なお、接触角はポータブル接触角計  ＰＣＡ−１（協和界面科学株式会社製）等を用いて測定することができる。
【００１５】
低吸収性記録媒体としては、特に限定されないが、例えば、表面に油性インクを受容するための塗工層が設けられた塗工紙が挙げられる。塗工紙としては、特に限定されないが、例えば、アート紙、コート紙、マット紙等の記録本紙が挙げられる。
【００１６】
非吸収性記録媒体としては、特に限定されないが、例えば、インク吸収層を有していないプラスチックフィルム、紙等の基材上にプラスチックがコーティングされているものやプラスチックフィルムが接着されているもの等が挙げられる。ここでいうプラスチックとしては、ポリ塩化ビニル、ポリエチレンテレフタレート、ポリカーボネート、ポリスチレン、ポリウレタン、ポリエチレン、ポリプロピレン等が挙げられる。
【００１７】
〔インク付着工程〕
インク付着工程は、加熱工程で加熱された記録媒体へ、水と、溶剤と、樹脂粒子と、を含む水系インク組成物をノズルから吐出して付着させる工程である。水系インク組成物の吐出手段としては、従来公知の方式を使用でき特に制限されないが、例えば、圧電素子の振動を利用して液滴を吐出するもの、即ち電歪素子の機械的変形によりインク滴を形成するものが挙げられる。
【００１８】
インク付着工程において、記録媒体の表面温度に対するノズルの温度の温度差（ノズルの温度−記録媒体の表面温度）は、−４℃以上であり、好ましくは−２℃以上であり、より好ましくは０℃以上であり、さらに好ましくは１℃以上であり、特に好ましくは３℃以上である。温度差が−４℃以上であることにより、得られる記録物の画質がより向上し、また、加熱工程による熱の影響を受けノズル温度が過度に上昇しないようノズル温度を下げる制御を最小にすることができ、着弾位置ずれがより抑制され、記録方法の設計の自由度を高めることができる。
一方、記録媒体の表面温度に対するノズルの温度の温度差は、８℃以下であり、好ましくは４℃以下であり、より好ましくは０℃以下であり、さらに好ましくは−１℃以下であり、特に好ましくは−２℃以下である。温度差が８℃以下であることにより、ノズル中で樹脂が固着すること等に由来する目詰まりがより抑制される。
【００１９】
ノズルの温度は、好ましくは５５℃以下であり、より好ましくは５０℃以下であり、さらに好ましくは４５℃以下であり、特に好ましくは４３℃以下であり、一層好ましくは４０℃以下である。一方、ノズルの温度は、好ましくは３０℃以下であり、より好ましくは３５℃以下であり、さらに好ましくは３７℃以下である。
ノズルの温度が上記範囲であることにより、ノズル中で樹脂が固着すること等に由来する目詰まりがより抑制される傾向にある。
上記温度差や温度の調整は、記録媒体とノズルとの距離を調整することで加熱された記録媒体によりノズルが間接的に加熱される影響をコントロールする方法、別途送風手段を設けノズルを冷却する方法、その他、別途加熱手段を設けノズルを加熱する方法等により行うことができる。
【００２０】
ノズルのノズル面と記録媒体の表面との距離は、好ましくは０．５〜３ｍｍであり、好ましくは０．７〜２．５ｍｍであり、好ましくは１〜２ｍｍであり、好ましくは１．３〜１．８ｍｍである。ノズルのノズル面と記録媒体の表面との距離が３ｍｍ以下であることにより、着弾位置ずれがより抑制される傾向にある。また、ノズルのノズル面と記録媒体の表面との距離が０．５ｍｍ以上であることにより、目詰まりが抑制される傾向にある。
【００２１】
〔送風工程〕
インク付着工程においては、記録媒体のインク組成物を付着した領域に対して風を送る送風工程を行ってもよく、好ましい。送風は、記録媒体の表面に対して風を送るものや、記録媒体の表面に並行して風を送るものがあげられる。記録媒体にインクを付着した記録領域において行うことが好ましい。送風により、記録領域から蒸発したインク組成物の成分を除去することができ、インク組成物の乾燥を促進し、画質がより優れ、ＯＤ値も優れる点で好ましい。送風はファンなどの送風手段でおこなえばよい。
また、風を送ることにより、ノズルのノズル面と記録媒体の表面との距離を近くした場合であっても、その温度差を所定範囲内に調整することが可能となり、目詰まりの抑制、着弾位置ずれの抑制、画質の向上を達成することができる。また、ノズルから水系インク組成物を吐出した時には、ノズル面と記録媒体の表面との間の空間にインク組成物由来のミストが発生することがある。ミストは、ノズルプレートに付着して着弾ずれや目詰まり性の悪化に寄与したり、また、記録媒体上のインク組成物の乾燥速度を低下させ滲みの発生などが質の低下も引き起こし得る。記録媒体上に風を流すことによりこのようなミストを取り除くことができる。送風工程は、前述の送風式の加熱工程として行われるものであってもよいし、加熱工程ではないものとして別途行われるものであってもよい。
【００２２】
この際、記録媒体の表面における風の風速は、好ましくは０．５ｍ／Ｓｅｃ以上であり、より好ましくは１ｍ／Ｓｅｃ以上であり、さらに好ましくは１．５ｍ／Ｓｅｃ以上である。記録媒体の表面における風の風速が０．５ｍ／Ｓｅｃ以上であることにより、目詰まりがより抑制される傾向にある。また、記録媒体の表面における風の風速は、好ましくは５ｍ／Ｓｅｃ以下であり、より好ましくは４ｍ／Ｓｅｃ以下であり、さらに好ましくは３ｍ／Ｓｅｃ以下である。記録媒体の表面における風の風速が５ｍ／Ｓｅｃ以下であることにより、着弾位置ずれや画質がより向上する傾向にある。さらにこの際、風の温度は、好ましくは４５℃以下であり、より好ましくは４０℃以下であり、さらに好ましくは３５℃以下であり、よりさらに好ましくは３０℃以下であり、よりさらに好ましくは２７℃以下である。風の温度が４５℃以下であることにより、目詰まりがより抑制される傾向にある。また、風の温度は、好ましくは２０℃以上である。風の温度が２０℃以上であることにより、画質や耐目詰まり性がより向上する傾向にある。風の温度を常温より高い温度とする場合は、ヒーターなど加熱手段により熱した空気を風として用いることができる。一方、加熱手段により熱した空気ではない空気、常温の空気を風として用いることもできる。
【００２３】
風速については、記録媒体の面と並行方向に風が流れる場合においては、その風の風速を測定することができる。また、記録媒体の表面に対して風を当てる場合は、当たる風の上流側の位置、例えば、風が送風口から送出される位置の近くで測定することができる。例えば、図１や２でファン８を覆う筐体から風が出る送風口の近く（図１であれば風の文字の近く）で測定することができる。さらに、風温については、記録媒体の表面温度等の熱源からの影響を受けないように記録媒体から離れた位置で測定する。具体例としては、送風口の近くで測定することができる。
【００２４】
〔水系インク組成物〕
水系インク組成物は、水と、溶剤と、樹脂粒子と、を含み、必要に応じて、色材、界面活性剤、及び顔料分散剤を含んでもよい。なお、本願明細書において「溶剤」とは、水以外の溶剤をいうものとする。以下、各成分について説明する。水系の組成物は溶媒成分として水を主要な１つとするもので、組成物中の水の含有量は好ましくは４０質量％以上であり、より好ましくは５０質量％以上であり、さらに好ましくは６０質量％以上であり、上限は限るものでは無いが９８質量％以下が好ましい。
【００２５】
〔樹脂粒子〕
樹脂粒子は、記録媒体上で樹脂被膜を形成することで、水系インク組成物を記録媒体上に十分定着させて画像の耐擦性を良好にする効果を発揮する。これによって被膜化した樹脂が顔料を保護し記録媒体上での密着性、耐擦性を発現し得る。
【００２６】
本実施形態においては、樹脂粒子は、水系インク組成物に含まれる溶剤の組成へ樹脂粒子を樹脂固形分０．５質量％で含む混合液としたときに、波長４００ｎｍの吸光度の低下率が、４０℃、１時間で１５％以下であり、８０℃、１時間で１０％以上である樹脂からなる樹脂粒子を含む。
なお、４０℃、１時間のときの波長４００ｎｍの吸光度の低下率は、１５％以下であり、さらに好ましくは１５％未満であり、好ましくは１２．５％以下であり、より好ましくは１０％以下であり、より好ましくは５％以下である。４０℃、１時間のときの波長４００ｎｍの吸光度の低下率が１５％以下であることにより、目詰まりがより抑制される。４０℃、１時間のときの波長４００ｎｍの吸光度の低下率の下限値は、特に制限されないが、０％以上とすることができ、１％以上が好ましい。４０℃、１時間のときの波長４００ｎｍの吸光度の低下率が上記範囲の場合に耐目詰まり性が優れる理由は、下記のように推測している。インク組成物付着工程において、ヘッドが熱を受けてヘッド内やノズル付近のインク組成物の乾燥が進んだ場合に、水が先に乾燥してインク組成物に含む有機溶剤が濃縮された状態において、樹脂粒子が溶解した場合、溶解した樹脂はヘッド内やノズル付近に固着しやすく、その後、ヘッド内やノズルにインクが流動しても、固着した樹脂は除去されにくく、目詰まりの原因となるからである。そこで、樹脂の溶解が少ない場合に耐目詰まり性に優れる。
また、８０℃、１時間のときの波長４００ｎｍの吸光度の低下率は、１０％以上であり、好ましくは１１％以上であり、より好ましくは１２％以上であり、さらに好ましくは１５％以上であり、特に好ましくは２０％以上であり、一層好ましくは３０％以上である。８０℃、１時間のときの波長４００ｎｍの吸光度の低下率の上限は、特に制限されないが、６０％以下とすることができる。８０℃、１時間のときの波長４００ｎｍの吸光度の低下率が１０％以上であることにより、得られる記録物の耐擦性が優れ、ＯＤ値がより向上する。８０℃、１時間のときの波長４００ｎｍの吸光度の低下率が上記範囲の場合に耐擦性が優れる理由は、インク組成物が記録媒体に付着した後の後乾燥工程において、先に水が乾燥して残留した有機溶剤に樹脂粒子が溶解しやすい場合、記録媒体で樹脂が早期に膜化し十分に平滑な膜が形成されて記録媒体との密着性が良好になるためと推測する。
【００２７】
４０℃、１時間の波長４００ｎｍの吸光度の低下率、及び、８０℃、１時間の波長４００ｎｍの吸光度の低下率は、樹脂粒子種と溶剤組成との組み合わせにより調製することができる。ここで、樹脂粒子種の調整とはガラス転移温度や架橋の程度、樹脂合成に使用するモノマーの種類や量などの組成による調整が挙げられ、溶剤組成の調整とは単一溶剤であれば、その溶剤の極性等、２種以上の複合溶剤であれば、組み合わせる各々の溶剤とその比率等による調整が挙げられる。また、樹脂粒子を構成するモノマーのうち各1つのモノマーのみから構成される単独重合体からなる樹脂粒子を調製して、該樹脂粒子の溶剤組成における上記吸光度の低下率を測定し、結果から各モノマー毎の吸光度の低下率の傾向を把握して、狙いとする吸光度の低下率に合うように、使用するモノマーの種類や比率を選択して、複数種のモノマーから構成される共重合体からなる樹脂粒子を設計する手法を用いてもよい。
【００２８】
４０℃、１時間の波長４００ｎｍの吸光度の低下率、及び、８０℃、１時間の波長４００ｎｍの吸光度の低下率の測定は、まず、水系インク組成物で用いた樹脂粒子と溶剤組成の組み合わせに基づいて、同じ溶媒組成の溶液に同じ樹脂粒子を樹脂固形分０．５質量％で含む混合液１００ｇを調製して測定することができる。なお、樹脂粒子はインクから樹脂粒子を単離することができれば単離して用いてもよいしインク調製する前の樹脂粒子を用いてもよい。このようにして得られた混合液をガラス容器に入れて密閉し、２５℃で１時間放置し、放置後の吸光度Ａｂｓ２５を測定する。また、別途、同様にして、４０℃で１時間放置した後の吸光度Ａｂｓ４０と、８０℃で１時間放置した後の吸光度Ａｂｓ８０とを測定する。なお、放置後の混合液は測定前に一度２５℃の状態に戻し、ガラス容器を上下に１０回振って、１分後放置してから測定に供する。波長４００ｎｍの吸光度においては、吸光光度計（日立ハイテクサイエンス社製、Ｕ−３９００Ｈ型、測定モード：波長スキャン、スキャンスピード：６００ｎｍ／ｍｉｎ）を用いることができる。４０℃で１時間放置した後の吸光度の低下率（％）及び８０℃で１時間放置した後の吸光度の低下率（％）は下記式により算出することができる。
４０℃で１時間放置した後の吸光度の低下率＝（１−（Ａｂｓ４０／Ａｂｓ２５））×１００
８０℃で１時間放置した後の吸光度の低下率＝（１−（Ａｂｓ８０／Ａｂｓ２５））×１００
【００２９】
なお、波長４００ｎｍの吸光度は、樹脂粒子の溶解性を示す指標であり、樹脂粒子が溶解すると混合液が透明化するため吸光度は相対的に低くなり、溶解しないときは樹脂粒子が分散した状態のままとなるので吸光度は相対的に高い状態のままとなる。
【００３０】
このように、４０℃、１時間の波長４００ｎｍの吸光度の低下率が低く（吐出前には溶けにくい）、及び、８０℃、１時間の波長４００ｎｍの吸光度の低下率が高い（吐出後の加熱下では溶けやすい）条件の場合には、目詰まり、着弾ずれが抑制され、記録後に塗膜が造膜化しやすく、記録物の耐擦性がより向上する傾向にある。
【００３１】
なお、４０℃における波長４００ｎｍの吸光度は、好ましくは１〜４であり、より好ましくは１．５〜３．５である。また、８０℃における波長４００ｎｍの吸光度は、好ましくは０．５〜３．５であり、より好ましくは１〜３である。さらに、２５℃における波長４００ｎｍの吸光度は、好ましくは１〜４であり、より好ましくは１．５〜３．５である。
【００３２】
また、本実施形態の別の態様（第２の実施形態）として、波長４００ｎｍの吸光度の低下率の測定に際しては、水系インク組成物の溶媒組成を模した溶液にかえて、２−ピロリドン：プロピレングリコール＝７：３で調製した混合溶媒を用いてもよい。この場合における各放置温度での吸光度及びそれに基づく低下率の値は上記と同様とすることができる。
第２の実施形態のインクジェット記録方法は、記録媒体を加熱する加熱工程と、加熱工程で加熱された前記記録媒体へ、水と、溶剤と、樹脂粒子と、を含む水系インク組成物をノズルから吐出して付着させるインク付着工程と、を備え、該インク付着工程において、前記記録媒体の表面温度に対する前記ノズルの温度の温度差が−４〜８℃であり、前記樹脂粒子が、２−ピロリドンとプロピレングリコールからなりこれらの質量比が７：３である溶剤組成へ前記樹脂粒子を樹脂固形分０．５質量％で含む混合液としたときに、波長４００ｎｍの吸光度の低下率が、４０℃、１時間で１５％以下であり、８０℃、１時間で１０％以上である樹脂からなる樹脂粒子を含むというものである。これにより、画質と耐目詰まり性と着弾位置ずれ抑制と耐擦性が優れたものとできる。
第２の実施形態ではない前述又は後述の実施形態を第１の実施形態とする。第２の実施形態のインクジェット記録方法は、波長４００ｎｍの吸光度の低下率の測定に際して、第１の実施形態のインクジェット記録方法の様に水系インク組成物の溶媒組成を模した溶液に代えて、２−ピロリドン：プロピレングリコール＝７：３で調製した混合溶媒を用いて行うこと意外は、第１の実施形態のインクジェット記録方法と同様なものに、第１の実施形態のインクジェット記録方法とは独立したものにすることができる。以下第１の実施形態の説明を続ける。
【００３３】
樹脂粒子としては、特に限定されないが、例えば、（メタ）アクリル酸、（メタ）アクリル酸エステル、アクリロニトリル、シアノアクリレート、アクリルアミド、オレフィン、スチレン、酢酸ビニル、塩化ビニル、ビニルアルコール、ビニルエーテル、ビニルピロリドン、ビニルピリジン、ビニルカルバゾール、ビニルイミダゾール、及び塩化ビニリデンの単独重合体又は共重合体、フッ素樹脂、及び天然樹脂が挙げられる。このなかでも、（メタ）アクリル酸、（メタ）アクリル酸エステル、アクリロニトリル、シアノアクリレート、アクリルアミドなどの(メタ)アクリル系モノマーの単独重合体又は共重合体である（メタ）アクリル系樹脂が好ましい。（メタ）アクリル系樹脂の中でも、(メタ)アクリル系モノマーとビニルモノマーとの共重合体である（メタ）アクリル−ビニル共重合樹脂が好ましい。なお、上記の共重合体は、ランダム共重合体、ブロック共重合体、交互共重合体、及びグラフト共重合体のうちいずれの形態であってもよい。このような樹脂粒子を用いることにより、吐出安定性及び耐擦性がより向上する傾向にある。なお、（メタ）アクリル−ビニル共重合樹脂において、ビニルモノマーの構成率は、好ましくは２０〜６５質量％であり、より好ましくは２５〜６０質量％であり、さらに好ましくは２５〜５５質量％である。ビニルモノマーの構成率が２０質量％以上であることにより、耐目詰まり性がより向上する傾向にある。また、ビニルモノマーの構成率が６０質量％以下であることにより、耐擦性がより向上する傾向にある。ビニルモノマーとしては、スチレンなどの芳香族ビニルモノマーが、耐目詰まり性等が優れる点で好ましい。
また重合性官能基が2官能上のモノマーを用いてもよい、これにより、樹脂に架橋性を付与することができ、吸光度の低下率や樹脂の他の物性を調整し易くすることができる。例えば２官能以上の(メタ)アクリル系モノマーやビニルモノマーがあげられる。
【００３４】
上記の樹脂粒子は、特に限定されないが、例えば、以下に示す調製方法により得ることができ、必要に応じて複数の方法を組み合わせてもよい。当該調製方法としては、所望の樹脂を構成する成分の単量体中に重合触媒（重合開始剤）と分散剤とを混合して重合（乳化重合）する方法、親水性部分を持つ樹脂を水溶性有機溶剤に溶解させて得られる溶液を水中に混合した後に水溶性有機溶剤を蒸留等で除去する方法、及び樹脂を非水溶性有機溶剤に溶解させて得られる溶液を分散剤と共に水溶液中に混合する方法が挙げられる。
【００３５】
本実施形態においては樹脂粒子として複合樹脂を含んでもよく、好ましい。複合樹脂は、樹脂粒子を構成する樹脂として、樹脂を構成するモノマー成分の構成（種類、含有量比の少なくとも何れか）がお互いに異なる２種以上の樹脂からなる樹脂粒子である。２種以上の樹脂は、樹脂粒子のどの部位を構成するかは問わないものである。例えば、３次元網目状構造を有していてもよい。または１種の樹脂からなる部位が２個以上の部位に別れていてもよい。２種以上の樹脂はその境界で樹脂の構成が不連続に区別できるものに限られず、連続的にモノマー成分の構成が異なるものであっても良い。
【００３６】
特に、２種以上の樹脂の1つをコア樹脂、他の１つをシェル樹脂とし、コア樹脂を主に樹脂粒子の中央部を構成する樹脂とし、シェル樹脂を主に樹脂粒子の周辺部を構成する樹脂としたコアシェル樹脂粒子とする場合、樹脂粒子の周辺部と中央部でそれぞれ樹脂の特性を変えられる点で好ましい。この場合、シェル樹脂は樹脂粒子の周辺部の少なくとも一部を構成するものであればよい。下記、複合樹脂の１例としてコアシェル樹脂に関し記載するが、コアシェル樹脂に限らず複合樹脂であれば、同様の効果を奏し得る。コアシェル樹脂は、コアとシェルを独立してその架橋の程度やガラス転移温度を制御することができるため、樹脂粒子の樹脂の溶解性を調整しやすいという観点から好ましい。そのため、コアシェル樹脂を用いることにより、４０℃、１時間の波長４００ｎｍの吸光度の低下率、及び、８０℃、１時間の波長４００ｎｍの吸光度の低下率をそれぞれ好ましい範囲に制御しやすい傾向にある。
【００３７】
また、コアシェル樹脂ではない樹脂においても樹脂のガラス転移温度や架橋の程度で溶解時間を調整することが可能である。さらに、ガラス転移温度や架橋の程度に限らず、樹脂合成に使用するモノマーの種類や量などの組成で調整することもできる。
【００３８】
また、樹脂粒子は直鎖又は分岐状の高分子であっても、３次元に架橋した高分子であってもよく、このなかでも３次元に架橋した高分子が好ましい。
【００３９】
樹脂粒子の平均粒径は、好ましくは１５０〜３００ｎｍであり、より好ましくは１５５〜２９０ｎｍであり、さらに好ましくは１６０〜２８０ｎｍである。樹脂粒子の平均粒径が上記範囲内であることにより、吐出安定性や耐擦性がより向上する傾向にある。樹脂粒子の平均粒径の測定は、光散乱を用いて行うことができる。
【００４０】
樹脂粒子を構成する樹脂のガラス転移点は、好ましくは６０〜１００℃である、より好ましくは１５０〜３００℃であり、さらに好ましくは１５０〜３００℃である。ガラス転移温度の測定は、示差走査熱量測定（ＤＳＣ）により行うことができる。
【００４１】
樹脂粒子の含有量の下限は、水系インク組成物１００質量％に対して、好ましくは１質量％以上であり、より好ましくは２質量％以上であり、さらに好ましくは３質量％以上である。また、樹脂粒子の含有量の上限は、水系インク組成物１００質量％に対して、好ましくは１０質量％以下であり、より好ましくは７．５質量％以下であり、さらに好ましくは５質量％以下である。樹脂粒子の含有量が上記範囲内であることにより、記録物の耐擦性と吐出安定性がより向上する傾向にある。
【００４２】
〔溶剤〕
溶剤としては、特に限定されないが、例えば、ポリオール類、アルカンジオール類、グリコールエーテル類、及び含窒素溶剤からなる群より選ばれる１種以上が挙げられる。溶剤は１種単独で用いても、２種以上を併用してもよい。
【００４３】
ポリオール類としては、特に制限されないが、例えば、アルカンに対して水酸基を３個以上有するもの、複数個のアルカンジオールがエーテル結合で結びついたものがあげられる。上記の構成要素としてのアルカンとしては炭素数５以下が好ましく４以下がより好ましい。ポリオール類としては、さらに、炭素数４以下のアルカンのジオールも挙げられる。より具体的には、グリセリン、エチレングリコール、ジエチレングリコール、トリエチレングリコール、ポリエチレングリコール、ジプロピレングリコール、トリプロピレングリコール、１，３（または１，２）−プロパンジオール、ポリプロピレングリコールなどが挙げられる。
【００４４】
アルカンジオール類としては、炭素数５以上のアルカンのジオールがあげられ、特に限定されないが、例えば、１，２−ペンタンジオール及び１，２−ヘキサンジオール、１，４−ブタンジオール、１，５−ペンタンジオール、１，６−ヘキサンジオール、１，７−ヘプタンジオール、及び１，８−オクタンジオールが挙げられる。炭素数１０以下のアルカンのジオールが好ましい。
【００４５】
グリコールエーテル類としては、特に制限されないが、例えば、エチレングリコールモノメチルエーテル、エチレングリコールモノエチルエーテル、エチレングリコールモノプロピルエーテル、エチレングリコールモノブチルエーテル、エチレングリコールモノメチルエーテルアセテート、ジエチレングリコールモノメチルエーテル、ジエチレングリコールモノエチルエーテル、ジエチレングリコールモノプロピルエーテル、ジエチレングリコールモノブチルエーテル、ジエチレングリコールモノ−ｔ−ブチルエーテル、トリエチレングリコールモノブチルエーテル、１−メチル−１−メトキシブタノール、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、プロピレングリコールモノブチルエーテル、及びジプロピレングリコールモノブチルエーテル等のアルキレングリコールモノエーテル；これらのアルキレングリコールジエーテルが挙げられる。グリコールエーテル類としては、アルキレングリコール又は複数個のアルキレングリコールがエーテル結合で結びついたもの、の水酸基の１つまたは２つがエーテル化したものがあげられる。上記の構成要素としてのアルキレングリコールは炭素数２〜５が好ましい。上記の構成要素としてのエーテルは炭素数１〜４のアルキルエーテルが好ましい。
【００４６】
含窒素溶剤としては、特に限定されないが、例えば、ピロリドン系溶剤、イミダゾリジノン系溶剤、アミド系溶剤、ピリジン系溶剤、ピラジン系溶剤、ピリドン系溶剤が挙げられる。アミド系溶剤としては、環状アミド類または非環状アミド類があげられる。環状アミド類としては、例えばピロリドン系溶剤があげられ、例えば、２−ピロリドン、Ｎ−メチル−２−ピロリドン、Ｎ−エチル−２−ピロリドン、Ｎ−ビニル−２−ピロリドン、Ｎ−ブチル−２−ピロリドン、５−メチル−２−ピロリドンが挙げられる。また、非環状アミド類としては、例えば、Ｎ，Ｎ−ジアルキルアルカンアミド類があげられ、例えば、Ｎ，Ｎ−ジアルキルプロピオンアミド類があげられ、例えば、３−アルコキシ−Ｎ，Ｎ−ジアルキルプロピオンアミドがあげられ、例えば、３−メトキシ−Ｎ，Ｎ−ジメチルプロピオンアミド、３−ブトキシ−Ｎ，Ｎ−ジメチルプロピオンアミドなどがあげられる。
【００４７】
本実施形態においては、水系インク組成物は、標準沸点２８０℃以上のポリオール類の有機溶剤の含有量が０．５質量％以下であることが好ましい。これにより着弾位置ずれがより抑制され、画質がより優れ、耐擦性がより優れる傾向にある。このような溶剤としては、特に制限されないが、例えば、グリセリンが挙げられる。より好ましくは０．１質量％以下であり、下限は０質量％以上である。さらには、本実施形態においては、水系インク組成物は、標準沸点２８０℃以上の有機溶剤の含有量が０．５質量％以下であることも上記の点でさらに好ましく、該含有量は上記の範囲であることがより好ましい。
【００４８】
溶剤の含有量は、水系インク組成物１００質量％に対して、好ましくは１０〜４０質量％であり、より好ましくは１５〜３５質量％であり、さらに好ましくは２０〜３０質量％である。溶剤の含有量が上記範囲内であることにより、インク中の顔料及び樹脂成分の分散安定性、連続吐出安定性、記録媒体へのインクの埋まり性（ぬれ広がり性）や浸透性、耐擦性、インクの耐乾燥がより向上する傾向にある。
【００４９】
また、溶剤の中でも樹脂溶解性溶剤としては、特に限定されないが、例えば、ジメチルスルホキシド（ＤＭＳＯ）、ジメチルホルムアミド（ＤＭＦ）、ヘキサメチルホスホラスアミド（ＨＭＰＡ）、アミド系溶剤、ジオキサンなどの非プロトン性極性溶媒が挙げられる。このなかでもアミド系溶剤が好ましい。アミド系溶剤において、耐目詰まり性の点からは環状アミド類、なかでもピロリドン系溶媒がより好ましく、Ｎ−メチル−２−ピロリドン、Ｎ−エチル−２−ピロリドン、Ｎ−ビニル−２−ピロリドン、２−ピロリドン、Ｎ−ブチル−２−ピロリドン、５−メチル−２−ピロリドンがより好ましく、２−ピロリドンがさらに好ましい。また、アミド系溶剤において、耐擦性の点からは非環状アミド類、特に３−メトキシ−Ｎ，Ｎ−ジメチルプロピオンアミド等のＮ，Ｎ−ジアルキルプロピオンアミド類が好ましい。
【００５０】
樹脂溶解性溶剤の含有量は、溶剤全体を１００質量％としたときに、好ましくは５０〜８０質量％であり、より好ましくは５５〜７７質量％であり、さらに好ましくは６０〜７０質量％である。このような組成とすることにより、上記吸光度の低下率をより好適に調整することができ、引いては本発明の効果をより有効に奏することができる。
【００５１】
〔水〕
本実施形態のインク組成物は水系インク組成物である。水の含有量は、水系インク組成物１００質量％に対して、好ましくは５０〜９０質量％であり、より好ましくは５５〜８０質量％であり、さらに好ましくは６０〜７５質量％である。
【００５２】
水系インクは、樹脂フィルムなどの低吸収性又は非吸収性記録媒体には、吸収されず、記録媒体上ではじかれてしまう。そのため、有機溶剤系インクなどと比較して、水系インクは、非吸収性記録媒体上に埋まり性のよい高度な画像を記録できないという課題を本来的に有する。しかしながら、本実施形態によれば、低吸収性又は非吸収性記録媒体上に記録した場合であっても、より高度な画像を記録することができる。
【００５３】
〔界面活性剤〕
界面活性剤としては、特に限定されないが、例えば、アセチレングリコール系界面活性剤、フッ素系界面活性剤及びシリコーン系界面活性剤が挙げられる。
【００５４】
アセチレングリコール系界面活性剤としては、特に限定されないが、例えば、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される一種以上が好ましい。フッ素系界面活性剤の市販品としては、特に限定されないが、例えば、オルフィン１０４シリーズやオルフィンＥ１０１０等のＥシリーズ（エアプロダクツ社（Air Products Japan, Inc.）製商品名）、サーフィノール４６５やサーフィノール６１（日信化学工業社（Nissin Chemical Industry CO.,Ltd.）製商品名）が挙げられる。アセチレングリコール系界面活性剤は、１種単独で使用してもよいし、２種以上を併用してもよい。
【００５５】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ-１４４、Ｓ-１４５（旭硝子株式会社製）；ＦＣ-１７０Ｃ、ＦＣ-４３０、フロラード-ＦＣ４４３０（住友スリーエム株式会社製）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製）が挙げられる。フッ素系界面活性剤は、１種単独で使用してもよいし、２種以上を併用してもよい。
【００５６】
シリコーン系界面活性剤としては、ポリシロキサン系化合物、ポリエーテル変性オルガノシロキサン等が挙げられる。シリコーン系界面活性剤の市販品としては、特に限定されないが、具体的には、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。
【００５７】
界面活性剤の含有量は、水系インク組成物１００質量％に対して、好ましくは０．３〜３質量％であり、より好ましくは０．５〜２．７５質量％であり、さらに好ましくは１〜２．５質量％である。界面活性剤の含有量が上記範囲内であることにより、得られる記録物の画質、耐擦性、及び吐出安定性がより向上する傾向にある。
【００５８】
〔顔料〕
顔料としては、特に限定されないが、例えば、以下の公知のものを用いることができる。
【００５９】
ブラック顔料としては、特に限定されないが、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Ｍｉｔｓｕｂｉｓｈｉ  Ｃｈｅｍｉｃａｌ  Ｃｏｒｐｏｒａｔｉｏｎ）製）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Ｃａｒｂｏｎ  Ｃｏｌｕｍｂｉａ）社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（キャボット社（ＣＡＢＯＴ  ＪＡＰＡＮ  Ｋ．Ｋ．）製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４（以上、デグッサ（Ｄｅｇｕｓｓａ）社製）が挙げられる。
【００６０】
ホワイト顔料としては、特に限定されないが、例えば、Ｃ．Ｉ．ピグメントホワイト  ６、１８、２１、酸化チタン、酸化亜鉛、硫化亜鉛、酸化アンチモン、酸化マグネシウム、及び酸化ジルコニウムの白色無機顔料が挙げられる。当該白色無機顔料以外に、白色の中空樹脂粒子及び高分子粒子などの白色有機顔料を使用することもできる。
【００６１】
イエローインクに使用される顔料としては、特に限定されないが、例えば、Ｃ．Ｉ．ピグメントイエロー  １、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１６７、１７２、１８０が挙げられる。
【００６２】
マゼンタ顔料としては、特に限定されないが、例えば、Ｃ．Ｉ．ピグメントレッド  １、２、３、４、５、６、７、８、９、１０、１１、１２、１４、１５、１６、１７、１８、１９、２１、２２、２３、３０、３１、３２、３７、３８、４０、４１、４２、４８（Ｃａ）、４８（Ｍｎ）、５７（Ｃａ）、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、又はＣ．Ｉ．ピグメントヴァイオレット  １９、２３、３２、３３、３６、３８、４３、５０が挙げられる。
【００６３】
シアン顔料としては、特に限定されないが、例えば、Ｃ．Ｉ．ピグメントブルー  １、２、３、１５、１５：１、１５：２、１５：３、１５：３４、１５：４、１６、１８、２２、２５、６０、６５、６６、Ｃ．Ｉ．バットブルー  ４、６０が挙げられる。
【００６４】
また、マゼンタ、シアン、及びイエロー以外のカラーインクに使用される顔料としては、特に限定されないが、例えば、Ｃ．Ｉ．ピグメント  グリーン  ７，１０、Ｃ．Ｉ．ピグメントブラウン  ３，５，２５，２６、Ｃ．Ｉ．ピグメントオレンジ  １，２，５，７，１３，１４，１５，１６，２４，３４，３６，３８，４０，４３，６３が挙げられる。
【００６５】
パール顔料としては、特に限定されないが、例えば、二酸化チタン被覆雲母、魚鱗箔、酸塩化ビスマス等の真珠光沢や干渉光沢を有する顔料が挙げられる。
【００６６】
メタリック顔料としては、特に限定されないが、例えば、アルミニウム、銀、金、白金、ニッケル、クロム、錫、亜鉛、インジウム、チタン、銅などの単体又は合金からなる粒子が挙げられる。
【００６７】
顔料の含有量は、水系インク組成物１００質量％に対して、好ましくは０．１〜３０質量％であり、より好ましくは０．２〜２０質量％であり、さらに好ましくは０．２〜５質量％である。
【００６８】
〔その他の樹脂〕
本実施形態の水系インク組成物は、顔料分散剤等のその他の樹脂を含んでいてもよい。顔料分散剤としては、特に限定されないが、例えば、ポリビニルアルコール類、ポリビニルピロリドン類、ポリアクリル酸、アクリル酸−アクリルニトリル共重合体、酢酸ビニル−アクリル酸エステル共重合体、アクリル酸−アクリル酸エステル共重合体、スチレン−アクリル酸共重合体、スチレン−メタクリル酸共重合体、スチレン−メタクリル酸−アクリル酸エステル共重合体、スチレン−α―メチルスチレン−アクリル酸共重合体、スチレン−α―メチルスチレン−アクリル酸−アクリル酸エステル共重合体、スチレン−マレイン酸共重合体、スチレン−無水マレイン酸共重合体、ビニルナフタレン−アクリル酸共重合体、ビニルナフタレン−マレイン酸共重合体、酢酸ビニル−マレイン酸エステル共重合体、酢酸ビニル−クロトン酸共重合体、酢酸ビニル−アクリル酸共重合体等およびこれらの塩が挙げられる。これらの中でも、スチレン−アクリル酸共重合体が好ましい。共重合体の形態としては、ランダム共重合体、ブロック共重合体、交互共重合体、グラフト共重合体のいずれの形態でも用いることができる。
【００６９】
〔その他の成分〕
本実施形態で用いる水系インク組成物は、その保存安定性及びヘッドからの吐出安定性を良好に維持するため、目詰まり改善のため、又はインクの劣化を防止するため、溶解助剤、粘度調整剤、ｐＨ調整剤、酸化防止剤、防腐剤、防黴剤、腐食防止剤、及び分散に影響を与える金属イオンを捕獲するためのキレート化剤などの、種々の添加剤を適宜添加することもできる。
【００７０】
〔乾燥工程〕
本実施形態のインクジェット記録方法は、上記インク付着工程の後、水系インク組成物が付着した記録媒体を乾燥させる乾燥工程（後乾燥工程ともいう）を有していてもよい。これにより、記録媒体上の水系インク組成物に含まれる樹脂が、溶融し、埋まり性の良い記録物を形成することができる。乾燥工程を記録物を利用が可能な完成させるための最終工程としてもよい。乾燥工程の記録媒体の表面温度は、好ましくは５０〜１５０℃であり、より好ましくは７０℃以上１２０℃以下であり、さらに好ましくは８０℃以上１００℃以下である。乾燥温度が上記範囲内であることにより、耐擦性がより向上する傾向にある。
【００７１】
〔インクジェット記録装置〕
本実施形態のインクジェット記録装置は、上記インクジェット記録方法により記録を行うものであって、記録媒体を加熱する加熱手段と、記録媒体へ水系インク組成物を吐出するノズルと、を有するものであれば特に限定されない。本実施形態に係る記録装置の概略断面図を図１に示す。図１に示すように、記録装置１は、記録用ヘッド２と、ＩＲヒーター３と、プラテンヒーター４と、乾燥ヒーター５と、冷却ファン６と、プレヒーター７と、ファン８と、を備えている。
【００７２】
記録用ヘッド２は記録媒体１０に対しインク組成物を吐出するものである。記録用ヘッド２としては、従来公知の方式を使用でき、圧電素子の振動を利用して液滴を吐出するもの、即ち電歪素子の機械的変形によりインク滴を形成するヘッドが挙げられる。ＩＲヒーター３及びプラテンヒーター４は、主に記録媒体の加熱をするものであるが、記録用ヘッドも加熱され得る。ＩＲヒーター３により、記録用ヘッド２側から記録媒体を加熱することができる。これにより、また、プラテンヒーター４を用いると、記録用ヘッド２側と反対側から記録媒体を加熱することができる。乾燥ヒーター５は、インク組成物が付着した記録媒体を乾燥するものである。画像が記録された記録媒体を加熱することにより、インク組成物中に含まれる水分などがより速やかに蒸発飛散して、インク組成物中に含まれる重合体粒子によって被膜が形成される。このようにして、記録媒体上においてインク乾燥物が強固に定着（接着）して、耐擦性に優れた高画質な画像を短時間で得ることができる。記録中、記録媒体１０は図の右から左へ搬送される。
【００７３】
記録装置１は、冷却ファン６を有していてもよい。乾燥後、冷却ファン６により記録媒体上のインク組成物を冷却することにより、記録媒体上に密着性よく被膜を形成することができる傾向にある。
【００７４】
また、記録装置１は、記録媒体に対しインク組成物が吐出される前に、記録媒体を予め加熱する（プレ加熱する）プレヒーター７を備えていてもよい。インク組成物の吐出前に記録媒体がプレ加熱されることにより、記録媒体、特に非吸収性及び低吸収性の記録媒体上に滲みが少ない高画質な画像を形成することができる傾向にある。
記録用ヘッド２はキャリッジ９に搭載されている。キャリッジ９は、図の手前−奥方向に移動しつつインク組成物をヘッドから吐出して、ヘッドが対向する記録媒体へ付着させる走査（主走査）を行う。走査と記録媒体１０の搬送（副走査）を交互に行うことで記録が行われる。つまり走査を複数回行うことで記録が行われるマルチパス記録方法を行う。
【００７５】
さらに、記録装置１は、記録媒体とノズル面の温度の調整の観点や、インク組成物の効率的な乾燥の観点から、記録媒体表面に風を送るためのファン８を備えていてもよい。
ファン８をより詳細に説明するため、図２で説明を行う。図２においても、記録用ヘッド２は、キャリッジに搭載されており、図の手前−奥方向である主走査方向に移動しつつインク組成物をヘッドから吐出して主走査を行う。図２において、キャリッジの主走査において、主走査方向（図の手前−奥方向）のキャリッジがない場所の風が記録媒体に流れている状態を示す図２（ａ）と、キャリッジがある場所の風が記録媒体に直接流れていない状態を示す図２（ｂ）とを示す。
【００７６】
ファン８は、記録媒体１０の図の手前−奥方向である幅方向（主走査方向）に複数個が並んで設けられており、記録媒体１０の幅方向の端から端に亘って常に風を帯状に送ることが可能なように設けられている。
図２（ａ）において、風は記録媒体１０の表面に当たる。当たる角度は記録媒体表面に対して図の左方向へ傾いているため、当たった後、風の向きは図の左方向へ変化し、記録媒体のインクが付着した領域において、風は、記録媒体の表面に平行に記録媒体搬送方向下流側へ送られる。こうすることで記録媒体のインクが付着した領域のインクの乾燥を促進することができる。
一方、図２（ｂ）において、風はキャリッジの上部に設けられた風よけ部材に当たり、図の左右方向に分離して向きを変え、直接的に記録媒体表面には当たらない。こうすることで、キャリッジがある場所においては、ノズルや飛行中のインク滴が風を受けて生じる目詰まりや着弾位置ずれの影響を低減することが可能である。
ただし、図２（ａ）で、記録媒体の表面に平行に送られる風は向きが若干変動することがあり、キャリッジがある場所においても記録用ヘッド２に側方向から風が吹き込むため着弾位置等への影響がある場合がある。また、図２（ｂ）で、風よけ部材に当たり向きを変えた風が意図しない方向へ流れる場合があり、同様の影響が若干生じる場合がある。
なお、図２のファン８は記録媒体上に風を送る送付手段の一態様を示すものであり、記録媒体に風を送ることができるものであれば、送風手段はこれに限定されるものではない。他の態様としては、記録媒体の上層に送風口を横向きにして風を流す態様や記録媒体面のインク付着領域に対して上方向から風を当てる態様が考えられる。
また、上述の記録装置はマルチパス記録方法を行うものであったが、記録媒体の幅方向の記録幅以上の長さを有するラインヘッドを用いて行う１回の走査で記録を行う１パス記録方法を行ってもよい。この場合の送風工程は、ラインヘッドに対し、記録媒体搬送方向の上流側からまたは下流側からラインヘッドの方向に風を送っても良い。または、記録媒体搬送方向のヘッドよりも下流側において、記録媒体に対して、または記録媒体の表面と平行な方向へ風を送ってもよい。
【実施例】
【００７７】
以下、本発明を実施例及び比較例を用いてより具体的に説明する。本発明は、以下の実施例によって何ら限定されるものではない。
【００７８】
［インク組成物用の材料］
下記の実施例及び比較例において使用したインク組成物用の主な材料は、以下のとおりである。
〔色材〕
Ｃ．Ｉ．ピグメントブルー１５：３
〔顔料分散剤〕
スチレン−アクリル酸系水溶性樹脂
〔樹脂粒子〕
樹脂粒子１〜１４は下記製造例により作製した。
樹脂粒子１５：ポリカーボネート系ウレタン樹脂。
樹脂粒子１６：ポリカーボネート系ウレタン樹脂。
〔溶剤〕
２−ピロリドン
３−メトキシ−Ｎ，Ｎ−ジメチルプロピオンアミド
プロピレングリコール
１，３−ブタンジオール
１，２−ヘキサンジオール
〔界面活性剤〕
ＢＹＫ−３４８（ビックケミー・ジャパン社（ＢＹＫ  Ｊａｐａｎ  ＫＫ）製商品名）
【００７９】
〔樹脂粒子１の製造例〕
反応容器に滴下装置、温度計、水冷式還流コンデンサー、攪拌機を備え、イオン交換水１００部を入れ、攪拌しながら窒素雰囲気７０℃で、重合開始剤の過硫酸カリウムを０．２部添加しておき、イオン交換水７部にラウリル硫酸ナトリウムを０．０５部、スチレン１１４部、ｎ−ブチルアクリレート４５部およびｔ−ドデシルメルカプタン０．０２部を入れたモノマー溶液を、７０℃に滴下して反応させて第一樹脂からなる分散体を作製した。その後、過硫酸アンモニウム１０％溶液２部を添加して攪拌し、さらにイオン交換水３０部、ラウリル硫酸カリウム０．２部、メチルアクリレート２２部、エチルアクリレート１７部、メチルメタクリレート２６部、アクリル酸４部、ｔ−ドデシルメルカプタン０．５部よりなる反応液を７０℃で攪拌しながら添加して重合反応させた後、水酸化ナトリウムで中和しｐＨ８〜８．５に調整して０．３μｍのフィルターでろ過することにより第二樹脂の重合を行い、第一樹脂と第二樹脂からなる複合樹脂微粒子の水分散液を作製した。具体的にはコアシェル樹脂微粒子の水分散液であった。なお、上記のモノマー添加量は基本とし、樹脂全体のＴｇが８０℃となるよう、(メタ)アクリル系モノマーの添加量や種類を調整、変更した。ビニルモノマー（スチレン）の構成率は、５１質量％であった。
【００８０】
上記で得られた樹脂粒子について、ＪＩＳ  Ｋ７１２１に準拠した示差走査熱量測定（ＤＳＣ）を行い、樹脂粒全体としてのガラス転移温度Ｔｇ（℃）を求めたところＴｇは８０℃であった。示差走査熱量計には、セイコー電子株式会社製、型式「ＤＳＣ６２２０」を使用した。なお、ガラス転移温度Ｔｇの測定は以下の製造例においても同様とした。
【００８１】
また、上記で得られた複合樹脂微粒子をマイクロトラックＵＰＡ（日機装株式会社）により測定して、コアシェル型重合体粒子の粒子径φ（ｎｍ）（体積基準）を求めたところ平均粒子径が２２５ｎｍであった。なお、平均粒子径の測定は以下の製造例においても同様とした。
【００８２】
〔樹脂粒子２〜１４の製造例〕
樹脂粒子２〜１４はモノマー組成（モノマー種類や質量比）や重合時の条件（開始剤の量、温度、時間、撹拌速度、濃度）を変えたこと以外は樹脂粒子１の製造例と同様にして作製した。なお、樹脂粒子１５，１６は市販のウレタン樹脂水分散体を用いた。
【００８３】
上記のようにして作製した樹脂粒子について、下記表１にまとめる。
【００８４】
【表１】
2019081303.tif 000002
【００８５】
〔水系インク組成物の調製〕
顔料が顔料分散剤により分散されている顔料分散液を用意した。これと残りの各材料を下記の表２に示す基本組成１〜３で混合し、十分に撹拌し、各水系インク組成物（インク１〜２２）を得た。なお、インク１〜２２を構成するための組成１〜３と樹脂粒子との組み合わせについては後述する表３にて記載する。下記の表２中、数値の単位は質量％であり、合計は１００．０質量％である。
【００８６】
【表２】
2019081303.tif 000003
【００８７】
〔波長４００ｎｍの吸光度の低下率の測定〕
まず、表３中に記載のインク１〜２２において用いた樹脂粒子と溶剤組成の組み合わせを用い、樹脂粒子を混合液に対する樹脂固形分０．５質量％で含む混合液１００ｇを別途調製した。得られた各混合液をガラス容器に入れて密閉し、２５℃で１時間放置し、放置後の吸光度Ａｂｓ２５を測定した。また、同様にして、４０℃で１時間放置した後の吸光度Ａｂｓ４０と、８０℃で１時間放置した後の吸光度Ａｂｓ８０とを測定した。なお、放置後の混合液は測定前に一度２５℃の状態に戻し、ガラス容器を上下に１０回振って、１分後放置してから測定に供した。
【００８８】
波長４００ｎｍの吸光度においては、吸光光度計（日立ハイテクサイエンス社製、Ｕ−３９００Ｈ型、測定モード：波長スキャン、スキャンスピード：６００ｎｍ／ｍｉｎ）を用いた。４０℃で１時間放置した後の吸光度の低下率及び８０℃で１時間放置した後の吸光度の低下率は前述の式により算出した。結果を表３に示す。
【００８９】
【表３】
2019081303.tif 000004
【００９０】
〔インクジェット記録装置〕
セイコーエプソン製  ＳＣ−Ｓ８０６５０（セイコーエプソン社（Ｓｅｉｋｏ  Ｅｐｓｏｎ  Ｃｏｒｐｏｒａｔｉｏｎ）製）にプラテン領域へ送風するためのファンを設ける等の改造を施したもの（以下、「ＳＣ−Ｓ８０６５０改造機」という。）に、上記のようにして調製した水系インク組成物を充填して用いた。なお、ファンの設置位置は図２のとおりとした。
【００９１】
〔インクジェット記録方法〕
記録媒体として、ポリ塩化ビニルシート（住友スリーエム株式会社製、「ＩＪ−４０」）を用いた。プラテンヒーターとファンを稼働させた状態で記録媒体が表４〜５に記載の温度に加熱される状態とした。また、インク付着工程時にノズルと記録媒体の距離が表４〜５に記載の距離となるようセットした。この状態で記録装置に記録媒体を供給し、充填された水系インク組成物を加熱された記録媒体に対して吐出して付着させた。この際のノズルの温度は表４〜５に記載の値となった。なお、インクの付着量は１３ｍｇ／ｉｎｃｈ2となるように調整し、５×５ｃｍの記録パターンを記録した。記録パターンの記録解像度は１４４０×１４４０ｄｐｉとした。ファンにより供給される風の風速は表４〜５のとおりであり、また風の温度は常温風２５℃とした。なお、比較例１７及び１８においては、プラテンヒーターを稼働させない状態で上記記録方法をおこなった。実施例１０、比較例１６及び１９においては、ノズル表面温度が表４〜５に記載の値となるように風温を熱風（約４０〜４５℃）に調整した状態で上記記録方法を行った。インク付着工程後、プラテンヒーターよりも下流にある乾燥ヒーターで、８０℃で約１分間加熱し、記録物を得た。
【００９２】
〔温度測定方法〕
ノズルの温度は、ヘッドのノズルが形成されたノズル面に温度センサーを設けて測定した。この際、記録の際のインク付着中の温度が最も高くなる温度をノズルの温度とした。また、記録媒体の温度は、記録媒体のプラテン上においてヘッドと対向しうる位置における表面温度の記録中の平均温度とした。
【００９３】
〔風速及び風温の測定方法〕
ファンにより送られる風は図２（ａ）の状態で間にキャリッジなどの障風物がない状態で記録媒体上に供給され、その風速については、図２（ａ）のキャリッジのない状態で記録媒体表面見に平行に流れる風の速度を測定した。また、風温の測定は記録媒体の表面温度などの影響を受けないよう、図２（ａ）の送風口に近い場所で測定した。
【００９４】
【表４】
2019081303.tif 000005
【００９５】
【表５】
2019081303.tif 000006
【００９６】
〔画質〕
上記記録方法により得られた記録物の記録パターンを目視で観察し、以下の評価基準により画質を評価した。
Ａ  パターン内部のむらやパターン淵のインクのにじみがなかった。
Ｂ  パターン内部のむらはないがパターン淵のインクのにじみが若干あった。
Ｃ  パターン内部のむらが若干あった。
Ｄ  パターン内部のむらが目立った。
【００９７】
〔ＯＤ値〕
上記記録方法により得られた記録物の記録パターンの光学濃度（ＯＤ値）をＯＤ測定器（Ｓｐｅｃｔｒｏｌｉｎｏ、グレタグマクベス社製の商品名）により測定し、下記評価基準により評価した。
Ａ  ＯＤ値が１．８以上であった。
Ｂ  ＯＤ値が１．８未満１．４以上であった。
Ｃ  ＯＤ値が１．４未満であった。
【００９８】
〔耐目詰まり性〕
上記記録方法において、インクノズル列中の半分のノズルを記録中に吐出を行わないこととし、記録を２時間連続行った後、吸引クリーニングを１回行い、使用しなかったノズルの吐出状態を検査した。吐出を行わなかったノズル数に対してクリーニング後において不吐出状態であったノズルの数の割合を算出し、下記評価基準により評価した。
Ａ  不吐出ノズル数の割合が１％以下であった。
Ｂ  不吐出ノズル数の割合が１％超３％以下であった。
Ｃ  不吐出ノズル数の割合が３％超６％以下であった。
Ｄ  不吐出ノズル数の割合が６％超であった。
【００９９】
〔耐擦性〕
上記記録方法により得られた記録物の記録パターン部分を、学振型摩擦堅牢度試験機ＡＢ−３０１（テスター産業社製の商品名）に白綿布（ＪＩＳ  Ｌ  ０８０３準拠）を取り付けた摩擦子で、荷重２７０ｇをかけて５０往復擦った。そして、記録媒体の記録パターン部分の剥がれを目視で観察し、下記評価基準により評価した。
Ａ  記録パターンの傷や剥がれや白綿布へのインクの移りがなかった。
Ｂ  記録パターンの目立つ傷や剥がれは見られなかったが白綿布へのインクの移りが見られた。
Ｃ  記録パターンに目立つ傷や剥がれがあった。
【０１００】
〔着弾位置ずれ〕
ノズルチェックパターンを記録させ、ノズルごとに正規のインク滴の着弾位置からの着弾位置のずれを測定した。各ノズルの平均値を算出し、下記評価基準により評価した。
Ａ  隣接ノズル間距離を１００としたときに位置ずれが２０以下であった。
Ｂ  隣接ノズル間距離を１００としたときに位置ずれが２０超４０以下であった。
Ｃ  隣接ノズル間距離を１００としたときに位置ずれが４０超６０以下であった。
Ｄ  隣接ノズル間距離を１００としたときに位置ずれが６０超であった。
【０１０１】
評価の結果、加熱工程を用い、インク付着工程において記録媒体の表面温度に対するノズルの温度の温度差が−４〜８℃であり、水系インク組成物に含む樹脂粒子が水系インク組成物に含む溶剤の組成に含む混合液としたときに樹脂粒子の樹脂の吸光度の低下率が４０℃１時間で１５％以下であり８０℃１時間で１０％以上である樹脂からなる実施例は、何れも、耐擦性と、耐目詰まり性と、画質と、着弾位置ずれが何れも優れていた。
これに対して、そうではない比較例は、何れも、耐擦性（Ｃ）と、耐目詰まり性（Ｄ）と、画質（Ｄ）と、着弾位置ずれ（Ｄ）の何れかが劣っていた。
詳細には、実施例１〜５の比較から、４０℃１時間の吸光度低下率が低いほうが耐目詰まり性がより優れ、８０℃１時間の吸光度低下率が高いほうが耐擦性がより優れる傾向があった。
実施例１、８、９、１３の比較から、記録媒体に対するノズルの温度差が高いほうが、風速を上げたりノズル記録媒体距離を離してノズルへの記録媒体の熱の影響を減らすという制御を最少とすることができ、着弾位置ずれがより優れていた。一方、記録媒体に対するノズルの温度差が低いほうが、耐目詰まり性がより優れていた。また、送風を用いてノズル温度を下げるほうが、画質がより優れていた。
実施例１と１０の比較から、熱風を用いた送風を行うほうが、画質がより優れていた。一方、常温風を用いた送風を行うほうが、耐目詰まり性がより優れていた。
実施例１、１１、１２の比較から、記録媒体表面温度が低いほうが耐目詰まり性がより優れ、高いほうが画質がより優れていた。
実施例１、１３、１４の比較から、送風を用いたほうがインクの乾燥が促進され画質がより優れていた。また、ノズル記録媒体距離が大きいほうが耐目詰まり性がより優れ、小さいほうが着弾位置ずれがより優れていた。
【０１０２】
比較例１、２、６、７、１１、１３から、樹脂が、４０℃１時間の波長４００ｎｍの吸光度の低下率が１５％超の場合、インク付着工程でヘッド内で樹脂の溶解が進行し、耐目詰まり性に劣ったと推測する。
比較例３〜５、８、１２、１４、２０から、樹脂が、８０℃１時間の波長４００ｎｍの吸光度の低下率が１０％未満の場合、後乾燥工程で樹脂が十分に溶解して平膜化することができず、耐擦性が劣ったと推測する。
比較例９、１０では、２５℃の状態で既に樹脂粒子が溶解しているため、４０℃及び８０℃の吸光度の低下率がほぼ０％であるが、このような状態では耐目詰まり性が悪いと推測する。
比較例１５から、記録媒体に対するノズルの温度差が−４℃未満の場合、風速を上げたり、ノズル記録媒体距離を離す必要があり、着弾位置ずれが劣ったと推測する。
比較例１６、１９から、記録媒体に対するノズルの温度差が８℃超の場合、ヘッド内での樹脂の溶解が進行しやすく、対目詰まり性が劣ったと推測する。
比較例１７、１８から、加熱工程を用いない場合、画質が低下することがわかる。なお、インク７を用いた比較例１８は、比較例１と比べて対目詰まり性は比較的良かった。このことから、加熱工程を行い優れた画質を得る場合に、本実施形態で用いるインクが必要となることがわかった。
さらに、実施例１、６、７、比較例１、１１〜１４の比較から、２−ピロリドンとプロピレングリコールからなり質量比が７：３である溶剤組成へ樹脂粒子を樹脂固形分０．５質量％で含む混合液としたときに、波長４００ｎｍの吸光度の低下率が、４０℃１時間で１５％以下、８０℃、１時間で１０％以上である樹脂からなる樹脂粒子を含み、各インク組成有するインク１、１７、２０を用いた実施例は、何れも、耐擦性と、耐目詰まり性と、画質と、着弾位置ずれが何れも優れていた。
【符号の説明】
【０１０３】
１…記録装置、２…記録用ヘッド、３…ＩＲヒーター、４…プラテンヒーター、５…乾燥ヒーター、６…冷却ファン、７…プレヒーター、８…ファン、９…キャリッジ、１０…記録媒体
【図１】
2019081303.tif 000007
【図２】
2019081303.tif 000008